Brevet FR3051789A1 (20171201)
REVENDICATIONS1. Miroir à tremper ou trempable, comprenant : a. un substrat de verre, b. un empilement de couches minces déposées sur une face dudit substrat, ledit empilement comprenant une couche métallique à base de chrome ou à base de niobium, c. une couche de revêtement au-dessus dudit empilement de couches minces par référence au substrat de verre, dans lequel ladite couche de revêtement est une couche de peinture minérale comprenant un mélange d'un silicate d'alcalin et d'au moins un pigment blanc, coloré ou noir. Miroir selon la revendication 1, dans lequel la couche de revêtement présente une valeur de L* inférieure ou égale à 50, dans te système CIE L*a*b*. Miroir selon la revendication 1, dans lequel ta couche de revêtement présente une valeur de L* inférieure ou égale à 30, dans le système CIE L*a*b*. Miroir selon l'une des revendications précédentes, dans lequel l'épaisseur de la couche à base de chrome ou à base de niobium est comprise entre 10 et 100 nm, de préférence entre 20 et 80 nm et de manière préférée est comprise entre 30 et 70 nm. Miroir selon l'une des revendications précédentes, dans lequel l'empilement de couches comprend une ou plusieurs sous-couches en matériaux diélectriques, ladite couche métallique à base de chrome ou 30 de niobium, et une ou plusieurs surcouches en matériaux diélectriques, lesdites sous-couches et surcouches étant disposées respectivement au-dessous et au-dessus de la couche métallique, par référence au substrat de verre.2.\n<CLM>\1\t4.\n<CLM>\1\t3051789 16\n<CLM>\1\tMiroir selon l'une des revendications précédentes, dans lequel la couche métallique est à base de chrome. 5\n<CLM>\1\tMiroir selon l'une des revendications 1 à 5, dans lequel ta couche métallique est à base de niobium.\n<CLM>\1\tMiroir selon l'une des revendications précédentes dans lequel la couche de revêtement comprend entre 5% et 15% en masse de silicate de 10 sodium, de silicate de potassium et/ou de silicate de lithium.\n<CLM>\1\tMiroir selon l'une des revendications précédentes dans lequel la couche de revêtement comprend entre 5% et 50% en masse de pigment, de préférence entre 10% et 30% en masse de pigment. 15\n<CLM>\1\tMiroir selon l'une des revendications précédentes dans lequel ta couche de revêtement comprend au moins un pigment choisi parmi les oxydes ou tes sulfures comprenant au moins un élément choisi parmi le fer, le manganèse te cuivre, l'aluminium, le chrome, l'antimoine ou te cobalt, 20 les oxydes ou tes sulfures de titane, de silicium, de cuivre, d'aluminium, de chrome, de cobalt, de fer, de manganèse, le sulfure de zinc, de cérium et/ou de cadmium, les titanates de nickel et/ou de chrome, ou te vanadate de bismuth. 25\n<CLM>\1\tMiroir selon l'une des revendications précédentes dans lequel la couche de revêtement comprend au moins un pigment à base d'oxyde de fer, d'oxyde de fer et de manganèse, d'oxyde de fer et de titane, d'oxyde de manganèse, d'oxyde de chrome, d'oxyde de cobalt, d'oxyde d'étain et d' antimoine.\n<CLM>\1\tMiroir selon l'une des revendications précédentes dans lequel la couche de revêtement comprend en outre un agent dispersant, un agent antimousse, un agent épaississant, un agent stabilisant et/ou un agent durcisseur. 3051789 17\n<CLM>\1\t5\n<CLM>\1\t15. 10\n<CLM>\1\t15\n<CLM>\1\tMiroir selon la revendication précédente dans lequel lesdits agents sont présents en une quantité comprise entre 0,01 et 5% en masse de la peinture, de préférence entre 0,01 et 1% en masse. Miroir selon l'une des revendications précédentes dans lequel la couche de revêtement comprend des particules du pigment de taille inférieure à 5 micromètres, de préférence de taille inférieure à 2 micromètres. Miroir selon l'une des revendications précédentes dans lequel la couche de revêtement a une épaisseur d'au moins 10 micromètres, de préférence d'au moins 20 micromètres, de préférence encore d'au moins 50 micromètres. Miroir obtenu par trempe d'un miroir à tremper selon l'une des revendications précédentes. Procédé de fabrication d'un miroir à tremper ou trempable selon l'une des revendications 1 à 15, caractérisé en ce qu'il comprend les étapes de : 20 a. dépôt sur un substrat sur la totalité ou une partie d'au moins une des faces d'un substrat verrier d'un empilement de couches minces comprenant au moins une couche métallique à base de chrome ou de niobium, lesdites couches dudit empilement étant déposées par les 25 techniques de pulvérisation cathodique sous vide, notamment assisté par magnétron, b. dépôt d'une couche de revêtement à base d'une solution aqueuse de silicate d'alcalin et d'au moins un pigment sur la totalité ou une partie d'au moins une des faces dudit substrat, 30 c. séchage dudit revêtement, en une seule étape, à une température inférieure à 400°C, préférentiellement inférieure à 300°C, et encore plus préférentiellement inférieure à 200°C.\n<CLM>\1\tProcédé de fabrication d'un miroir trempé selon l'une des revendications 35 précédentes, dans lequel on soumet le miroir à tremper ou trempabte 5 3051789 - 18 selon la revendication précédente à un traitement thermique, en particulier une trempe, à une température supérieure à 600°C.\n<CLM>\1\tUtilisation d'un miroir trempé selon la revendication 16 pour la fabrication une crédence de cuisine.